(57)【要約】　　　（修正有）【課題】　容易に製造することができ、複雑でない層構造を有し、そして複数のＩＤカードのセットに切断できる改良されたタイプの情報担体を提供すること、並びに情報担体から切断できるＩＤカードが不正防止性であるものを提供する。【解決手段】情報担体は、受容層の上に好ましくはインキジェット印刷により適用された（場合により個人的な）情報、および硬化可能なワニスをパターン通りに適用し且つそれを硬化することによりそして全体的に適用された硬化可能なラッカーを硬化することにより得られる新しいタイプのウォーターマークをさらに含んでなる。ワニスおよびラッカーの一方は受容層中への浸透でその透明性を変える能力を有しており、そのようにして不透明な背景上に透明なウォーターマークを作成するかまたは透明な背景上に不透明なウォーターマークを作成する。完成した情報担体は好ましくは複数の身分証明（ＩＤ）カードのセットに切断される。【選択図】なし【特許請求の範囲】
【請求項１】
　硬質シートまたはウェブ支持体、ラッカーによる浸透により実質的に透明にされうる、顔料と結合剤とを含んでなる不透明な多孔性受容層、該受容層の表面におよび／または中に与えられる像、該像が与えられた該受容層の表面に或いはワニスが該受容層を透明にさせえない場合には該像が与えられた該受容層の表面におよび／または中に供給されるワニスの硬化したパターン、並びに該像および該ワニスの該硬化したパターンが与えられた該受容層上に供給される該ラッカーの該硬化した層を含んでなる情報担体であって、該ラッカーがそれと接触している該受容層の該部分を実質的に透明にし、該ワニスの該硬化したパターンが不透明なウォーターマークを形成する情報担体。
【請求項２】
　硬質シートまたはウェブ支持体、ワニスによる浸透により実質的に透明にされうる、顔料と結合剤とを含んでなる不透明な多孔性受容層、該受容層の表面におよび／または中に与えられる像、該像が与えられた該受容層中に供給される該ワニスの硬化したパターン、並びに該像および該ワニスの該硬化したパターンが与えられた該受容層の表面に或いはラッカーが該受容層を透明にさせえない場合には該像および該ワニスの該硬化したパターンが与えられた該受容層の表面におよび／または中に供給されるラッカーの硬化した層を含んでなる情報担体であって、該ワニスがそれと接触している該受容層の該部分を実質的に透明にし、該ラッカーの該硬化したパターンが実質的に透明なウォーターマークを形成する情報担体。
【請求項３】
　硬質シートまたはウェブ支持体、ラッカーによる浸透により実質的に不透明にされうる、顔料と結合剤とを含んでなる透明な多孔性受容層、該受容層の表面におよび／または中に与えられる像、該像が与えられた該受容層の表面に或いはワニスが該受容層を不透明にさせえない場合には該像が与えられた該受容層の表面におよび／または中に供給されるワニスの硬化したパターン、並びに該像および該ワニスの該硬化したパターンが与えられた該受容層上に供給される該ラッカーの該硬化した層を含んでなる情報担体であって、該ラッカーがそれと接触している該受容層の該部分を実質的に不透明にし、該ワニスの該硬化したパターンが透明なウォーターマークを形成する情報担体。
【請求項４】
　硬質シートまたはウェブ支持体、ワニスによる浸透により実質的に不透明にされうる、顔料と結合剤とを含んでなる透明な多孔性受容層、該受容層の表面におよび／または中に与えられる像、該像が与えられた該受容層中に供給される該ワニスの硬化したパターン、並びに該像および該ワニスの該硬化したパターンが与えられた該受容層の表面に或いは該ラッカーが該受容層を不透明にさせえない場合には該像および該ワニスの該硬化したパターンが与えられた該受容層の表面におよび／または中に供給されるラッカーの硬化した層を含んでなる情報担体であって、該ワニスがそれと接触している該受容層の該部分を実質的に不透明にし、該ラッカーの該硬化したパターンが実質的に不透明なウォーターマークを形成する情報担体。
【請求項５】
　（１）（ｉ）場合により防護印刷で予備印刷されていてもよい硬質シートまたはウェブ支持体並びに（ｉｉ）顔料および結合剤を含んでなる多孔性の不透明な受容層を含んでなる二層集合体を準備し、
（２）デジタル式で貯蔵された情報を該多孔性受容層上に印刷し、
（３）該層の頂部に予め決められたパターンで硬化可能なワニスを、印刷、噴霧または噴射により適用し、
（４）該適用されたワニスを硬化させ、それにより該予め決められたパターンの下の受容層の部分を非透明のままにし、
（５）このようにして得られる集合体を、コーティング、印刷、噴霧または噴射により、硬化可能なラッカーで全体的に被覆し、それにより該ラッカーがワニスのパターンにより被覆されていない受容層の全ての領域に浸透し且つそれらを実質的に透明にし、そしてそれによりワニスの適用により得られた非透明パターンが実質的に不透明なウォーターマークを形成し、
（６）このようにして得られる集合体を第二の硬化段階にかける
段階を記載の順序で含んでなる情報の担体の製造方法。
【請求項６】
　（１´）（ｉ）場合により防護印刷で予備印刷されていてもよい硬質シートまたはウェブ支持体並びに（ｉｉ）顔料および結合剤を含んでなる多孔性の不透明な受容層を含んでなる二層集合体を準備し、
（２´）デジタル式で貯蔵された情報を該多孔性受容層上に印刷し、
（３´）該受容層の頂部に予め決められたパターンで硬化可能なワニスを、印刷、噴霧または噴射により適用し、それにより該ワニスが該受容層に浸透し、それにより透明なパターンを作成し、
（４´）浸透後に、このようにして得られる集合体を硬化段階にかけ、
（５´）このようにして得られる集合体を、コーティング、印刷、噴霧または噴射により、硬化可能なラッカーで全体的に被覆し、
（６´）このようにして得られる集合体を第二の硬化段階にかけ、それによりワニスが浸透したパターンを透明のままにし且つ実質的に透明なウォーターマークを形成せしめ、そして像担体の他の部分を不透明のままにする
段階を記載の順序で含んでなる情報の担体の製造方法。
【請求項７】
　（Ｉ）（ｉ）場合により防護印刷で予備印刷されていてもよい硬質シートまたはウェブ支持体並びに（ｉｉ）顔料および結合剤を含んでなる多孔性の透明な受容層を含んでなる二層集合体を準備し、
（ＩＩ）デジタル式で貯蔵された情報を該多孔性受容層上に印刷し、
（ＩＩＩ）該受容層の頂部に予め決められたパターンで硬化可能なワニスを、印刷、噴霧または噴射により適用し、
（ＩＶ）該適用されたワニスを硬化させ、それにより該予め決められたパターンの下の受容層の部分を透明のままにし、
（Ｖ）このようにして得られる集合体を、コーティング、印刷、噴霧または噴射により、硬化可能なラッカーで全体的に被覆し、それにより該ラッカーがワニスのパターンにより被覆されていない受容層の全ての領域に浸透し且つそれらを実質的に不透明にし、そしてそれによりワニスの適用により得られる透明パターンが透明なウォーターマークを形成し、
（ＶＩ）このようにして得られる集合体を第二の硬化段階にかける
段階を記載の順序で含んでなる情報の担体の製造方法。
【請求項８】
　（Ｉ´）（ｉ）場合により防護印刷で予備印刷されていてもよい硬質シートまたはウェブ支持体並びに（ｉｉ）顔料および結合剤を含んでなる多孔性の透明な受容層を含んでなる二層集合体を準備し、
（ＩＩ´）デジタル式で貯蔵された情報を該多孔性受容層上に印刷し、
（ＩＩＩ´）該受容層の頂部に予め決められたパターンで硬化可能なワニスを、印刷、噴霧または噴射により適用し、それにより該ワニスが該受容層に浸透し、それにより実質的に不透明なパターンを作成し、
（ＩＶ´）浸透後に、このようにして得られる集合体を硬化段階にかけ、
（Ｖ´）このようにして得られる集合体を、コーティング、印刷、噴霧または噴射により、硬化可能なラッカーで全体的に被覆し、
（ＶＩ´）このようにして得られる集合体を第二の硬化段階にかけ、それによりこのワニスが浸透したパターンを不透明のままにし且つ不透明なウォーターマークを形成せしめ、そして像担体の他の部分を透明のままにする
段階を記載の順序で含んでなる情報の担体の製造方法。
【発明の詳細な説明】
【技術分野】
【０００１】
　本発明は情報の改良された担体（ｃａｒｒｉｅｒ）の製造方法およびそれから切断されたＩＤカードに関する。
【背景技術】
【０００２】
　最近数年間に、情報指向社会の進歩に伴い、数種のタイプの身分証明（ｉｄｅｎｔｉｆｉｃａｔｏｉｎ）（ＩＤ）カードが使用されてきた。例えば、電子送金に関連するカードは銀行カード、支払いカード、クレジットカードおよび買物カードを包含する。種々のタイプの保証カードが、カードの保有者が特定の領域、例えば会社（使用人ＩＤカード）、軍隊、公共機関、銀行の安全部門などへの出入りを許可する。長い間、国家が身分証明（ｉｄｅｎｔｉｔｙ）カードを発行して一般市民の国籍を証明していた。さらに別のタイプの身分証明カードは、社会保障カード、クラブや団体の会員カード、並びに運転免許カードを包含する。そのようなＩＤカードは一般的には一方ではカードを発行する機関とカードの所有者との両方を示す情報を含む。第一のタイプの情報は一般的情報、例えば発行機関の名称および／またはロゴ、または防護マーク（ｓｅｃｕｒｉｔｙ　ｍａｒｋｓ）、例えばウォーターマーク（ｗａｔｅｒｍａｒｋ）および防護印刷（ｓｅｃｕｒｉｔｙ　ｐｒｉｎｔ）、例えば繰り返しの単色パターンもしくは模造するのが難しい徐々に変化する色パターンでありうる。第二のタイプは、例えば唯一のカード番号、個人データ、例えば誕生日、所有者の写真、および署名を包含する。このカードは秘密情報もさらに含むことができ、その結果として磁気片または電子チップを含む（「スマートカード」）。
【０００３】
　ＩＤカードの大きなセットは情報の大きな担体、例えばウェブまたはシート、上に段階および繰り返し法により製造され、その後に情報担体を各々が個人ＩＤカードを表示する適当な寸法を有する複数の製品に切断する。スマートカードおよびＩＤカードは現在８５．６ｍｍ×５４．０ｍｍ×０．７６ｍｍの標準寸法を有する。
【０００４】
　通常、カードはプラスチックシート材料により、例えばプラスチックシートに対するカードの積層により、または一般的な場合のように２つのプラスチックシート間の積層により保護される。
【０００５】
　それらの広範な用途に関しては、特に例えば小切手換金、クレジット購入などの商取引では、保有者を同定するためにＩＤカードに頼る人間はＩＤカードが変更されていないかおよび／またはＩＤカードが模造されていないかの確認を最大限行なうことが重要である。非常に多くの工夫を行なってこの所望する確認度を与えてきた。例えば、特殊な接着剤システムおよび積層技術を開発してＩＤカードの変更を防止するかまたは思いとどまらせてきた。これらのシステムおよび技術は、カードの表面とそれに結合されているプラスチックシート材料との間の高い結合効率度を得るように設定される。例えば、当該技術で「防護シール（ｓｅｃｕｒｉｔｙ　ｓｅａｌ）」として知られているある種の接着剤システムを付与することができる。「防護シール」は、プラスチックシート材料をプラスチックに結合されたカードの表面から引っ張ろうとする試みがなされた場合に起きるであろうことを記載することにより、最も良く説明される。「防護シール」が存在する場合には、付着した表面の全てまたは少なくとも一部がプラスチックシート材料と一緒にカードから除去されるであろう。従って、「防護シール」は通常はカードまたは書類の情報を担持する表面とプラスチックとの間に設置される。そのような環境では、プラスチックの除去はカードの情報を担持する表面の実質的な部分も除去してカードを変更目的のために使用不能にするはずである。「防護シール」を与えうる接着剤または接着剤システムは記載されている（特許文献１、特許文献２、特許文献３参照）。防護シールは、熱密封可能な重合体を適用して密封された封筒タイプの袋を得ることにより与えうる（特許文献４参照）。
【０００６】
　さらに、模造問題に対する当該技術の解決法は認証を証明するための「照会特徴（ｖｅｒｉｆｉｃａｔｉｏｎ　ｆｅａｔｕｒｅｓ）」とＩＤカードとの一体化を含んでいた。これらの「照会特徴」は、署名、例えばＩＤカードを発行するための許可された人間の署名または保有者の署名、を含む。他の「照会特徴」はウォーターマーク、蛍光材料、確認パターンまたはマークおよび偏光片の使用をとりわけ含む。これらの「照会特徴」はＩＤカード内に種々の方法で一体化されそしてそれらは完成したカードでは「目に見えても」または「目に見えなくても」よい。「目に見えない」場合には、特徴を目に見えるようにする条件下で調べることによりそれらを確認することができる。ＩＤカード内の「照会特徴」の使用に関する詳細は例えば記載されている（特許文献５、特許文献６、特許文献７、特許文献８、特許文献９、特許文献１０、特許文献１１参照）。
【０００７】
　本発明は、照合マーク（ｖｅｒｉｆｉｃａｔｉｏｎ　ｍａｒｋｓ）および特にウォーターマークに関する教示に及ぶ。
【０００８】
　これまでに本発明の特許性に関連する文書が知られている（特許文献１〜１１、特許文献１２、特許文献１３、特許文献１４、特許文献１５）。
【特許文献１】１９７１年６月１日に発行された米国特許第３，５８２，４３９号明細書
【特許文献２】１９７１年１０月２６日に発行された米国特許第３，６１４，４３９号明細書
【特許文献３】１９７８年９月１９日に発行された米国特許第４，１１５，６１８号明細書
【特許文献４】１９８２年３月３０日に発行された米国特許第４，３２２，４６１号明細書
【特許文献５】１９６１年５月１６日に発行された米国特許第２，９８４，０３０号明細書
【特許文献６】米国特許第３，２７９，８２６号明細書
【特許文献７】１９６７年７月２５日に発行された米国特許第３，３３２，７７５号明細書
【特許文献８】１９６８年１２月１０日に発行された米国特許第３，４１４，９９８号明細書
【特許文献９】１９７２年７月１１日に発行された米国特許第３，６７５，９４８号明細書
【特許文献１０】１９７４年８月６日に発行された米国特許第３，８２７，７２６号明細書
【特許文献１１】１９７６年６月８日に発行された米国特許第３，９６１，９５６号明細書
【特許文献１２】１９８３年２月９日に発行された欧州特許出願第０７１，１６２号明細書
【特許文献１３】１９９１年１月２４日に発行された独国特許Ｃ第９２０３７８号明細書
【特許文献１４】１９９８年８月１２日に発行された欧州特許出願第８５６，０５６号明細書
【特許文献１５】２００１年１１月１５日に発行された独国特許Ａ第１００２１８９６号明細書
【発明の開示】
【発明が解決しようとする課題】
【０００９】
　本発明の目的は、容易に製造することができ、複雑でない層構造を有し、そして複数のＩＤカードのセットに切断できる改良されたタイプの情報担体を提供することである。
【００１０】
　本発明の別の目的は、容易に製造することができ、複雑でない層構造を有し、そして複数のＩＤカードのセットに切断できる改良されたタイプの情報担体の製造方法を提供することである。
【００１１】
　本発明の目的は、このようにして得られた情報担体および場合によりそこから切断されてもよいＩＤカードが新しいタイプのウォーターマークを有することでもある。
【００１２】
　本発明のさらに別の目的は、情報担体から切断できるＩＤカードが不正防止性であることである。
【課題を解決するための手段】
【００１３】
　ワニスまたはラッカーによる浸透で顔料および結合剤を含んでなるこれまでは不透明である多孔性受容層を実質的に透明にさせうること、すなわち少なくとも三成分を含んでなる生じた層は、三成分の少なくとも二つを含む層が不透明である事実にもかかわらず実質的に透明であること、が驚くべきことに見出された。さらに、顔料および結合剤を含んでなる実質的に透明な多孔性受容層をワニスまたはラッカーによる浸透で成分の少なくとも二つを含有する層が透明である事実にもかかわらず不透明にさせうることも見出された。これらの作用が、本発明の情報担体中のウォーターマークの実現の基礎を形成する。
【００１４】
　本発明の目的は、硬質シートまたはウェブ支持体、ラッカーによる浸透により実質的に透明にされうる顔料と結合剤とを含んでなる不透明な多孔性受容層、該受容層の表面におよび／または中に与えられる像、該像が与えられた該受容層の表面に或いはワニスが該受容層を透明にさせえない場合には該像が与えられた該受容層の表面におよび／または中に供給されるワニスの硬化したパターン、並びに該像および該ワニスの該硬化したパターンが与えられた該受容層上に供給される該ラッカーの該硬化した層を含んでなる情報担体であって、該ラッカーがそれと接触している該受容層の該部分を実質的に透明にし、該ワニスの該硬化したパターンが不透明なウォーターマークを形成する情報担体により実現される。
【００１５】
　本発明の目的は、また、硬質シートまたはウェブ支持体、ワニスによる浸透により実質的に透明にされうる、顔料と結合剤とを含んでなる不透明な多孔性受容層、該受容層の表面におよび／または中に与えられる像、該像が与えられた該受容層中に供給される該ワニスの硬化したパターン、並びに該像および該ワニスの該硬化したパターンが与えられた該受容層の表面に或いはラッカーが該受容層を透明にさせえない場合には該像および該ワニスの該硬化したパターンが与えられた該受容層の表面におよび／または中に供給されるラッカーの硬化した層を含んでなる情報担体であって、該ワニスがそれと接触している該受容層の該部分を実質的に透明にし、該ラッカーの該硬化したパターンが実質的に透明なウォーターマークを形成する情報担体によっても実現される。
【００１６】
　本発明の目的は、また、硬質シートまたはウェブ支持体、ラッカーによる浸透により実質的に不透明にされうる、顔料と結合剤とを含んでなる透明な多孔性受容層、該受容層の表面におよび／または中に与えられる像、該像が与えられた該受容層の表面に或いはワニスが該受容層を不透明にさせえない場合には該像が与えられた該受容層の表面におよび／または中に供給不されるワニスの硬化したパターン、並びに該像および該ワニスの該硬化したパターンが与えられた該受容層上に供給される該ラッカーの該硬化した層を含んでなる情報担体であって、該ラッカーがそれと接触している該受容層の該部分を実質的に不透明にし、該ワニスの該硬化したパターンが透明なウォーターマークを形成する情報担体によっても実現される。
【００１７】
　本発明の目的は、また、硬質シートまたはウェブ支持体、ワニスによる浸透により実質的に不透明にされうる、顔料と結合剤とを含んでなる透明な多孔性受容層、該受容層の表面におよび／または中に与えられる像、該像が与えられた該受容層中に供給される該ワニスの硬化したパターン、並びに該像および該ワニスの該硬化したパターンが与えられた該受容層の表面に或いは該ラッカーが該受容層を不透明にさせえない場合には該像および該ワニスの該硬化したパターンが与えられた該受容層の表面におよび／または中に供給されるラッカーの硬化した層を含んでなる情報担体であって、該ワニスがそれと接触している該受容層の該部分を実質的に不透明にし、該ラッカーの該硬化したパターンが実質的に不透明なウォーターマークを形成する情報担体により実現される。
【００１８】
　本発明の目的はまた、
（１）（ｉ）場合により防護印刷で予備印刷されていてもよい硬質シートまたはウェブ支持体並びに（ｉｉ）顔料および結合剤を含んでなる多孔性の不透明な受容層を含んでなる二層集合体（ａｓｓｅｍｂｌａｇｅ）を準備し、
（２）デジタル式で貯蔵された情報をこの多孔性受容層の上に印刷し、
（３）該層の頂部に予め決められたパターンで硬化可能なワニスを、印刷、噴霧または噴射により、適用し、
（４）該適用されたワニスを硬化させ、それにより該予め決められたパターンの下の受容層の部分を非透明のままにし、
（５）このようにして得られる集合体を、コーティング、印刷、噴霧または噴射により、硬化可能なラッカーで全体的に被覆し、それにより該ラッカーがワニスのパターンにより被覆されていない受容層の全ての領域に浸透し且つそれらを実質的に透明にし、そしてそれによりワニスの適用により得られた非透明パターンが不透明なウォーターマークを形成し、
（６）このようにして得られる集合体を第二の硬化段階にかける
段階を記載の順序で含んでなる情報の担体の製造方法によっても実現される。
【００１９】
　本発明の目的はまた、
（１´）（ｉ）場合により防護印刷で予備印刷されていてもよい硬質シートまたはウェブ支持体並びに（ｉｉ）顔料および結合剤を含んでなる多孔性の不透明な受容層を含んでなる二層集合体を準備し、
（２´）デジタル式で貯蔵された情報を該多孔性受容層上に印刷し、
（３´）該受容層の頂部に予め決められたパターンで硬化可能なワニスを、印刷、噴霧または噴射により適用し、それにより該ワニスが該受容層に浸透し、それにより透明なパターンを作成し、
（４´）浸透後に、このようにして得られる集合体を硬化段階にかけ、
（５´）このようにして得られる集合体を、コーティング、印刷、噴霧または噴射により、硬化可能なラッカーで全体的に被覆し、
（６´）このようにして得られる集合体を第二の硬化段階にかけ、それによりワニスが浸透したパターンを透明のままにし且つ実質的に透明なウォーターマークを形成せしめ、そして像担体の他の部分を不透明のままにする
段階を記載の順序で含んでなる情報の担体の製造方法によっても実現される。
【００２０】
　本発明の目的は、また、
（Ｉ）（ｉ）場合により防護印刷で予備印刷されていてもよい硬質シートまたはウェブ支持体並びに（ｉｉ）顔料および結合剤を含んでなる多孔性の透明な受容層を含んでなる二層集合体を準備し、
（ＩＩ）デジタル式で貯蔵された情報を該多孔性受容層上に印刷し、
（ＩＩＩ）該受容層の頂部に予め決められたパターンで硬化可能なワニスを、印刷、噴霧または噴射により適用し、
（ＩＶ）該適用されたワニスを硬化させ、それにより該予め決められたパターンの下の受容層の部分を透明のままにし、
（Ｖ）このようにして得られる集合体を、コーティング、印刷、噴霧または噴射により、硬化可能なラッカーで全体的に被覆し、それにより該ラッカーがワニスのパターンにより被覆されていない受容層の全ての領域に浸透し且つそれらを実質的に不透明にし、そしてそれによりワニスの適用により得られる透明パターンが透明なウォーターマークを形成し、
（ＶＩ）このようにして得られる集合体を第二の硬化段階にかける
段階を記載の順序で含んでなる情報の担体の製造方法によっても実現される。
【００２１】
　本発明の目的は、また、
（Ｉ´）（ｉ）場合により防護印刷で予備印刷されていてもよい硬質シートまたはウェブ支持体並びに（ｉｉ）顔料および結合剤を含んでなる多孔性の透明な受容層を含んでなる二層集合体を準備し、
（ＩＩ´）デジタル式で貯蔵された情報を該多孔性受容層上に印刷し、
（ＩＩＩ´）該受容層の頂部に予め決められたパターンで硬化可能なワニスを、印刷、噴霧または噴射により適用し、それにより該ワニスが該受容層に浸透し、それにより実質的に不透明なパターンを作成し、
（ＩＶ´）浸透後に、このようにして得られる集合体を硬化段階にかけ、
（Ｖ´）このようにして得られる集合体を、コーティング、印刷、噴霧または噴射により、硬化可能なラッカーで全体的に被覆し、
（ＶＩ´）このようにして得られる集合体を第二の硬化段階にかけ、それによりこのワニスが浸透したパターンを不透明のままにし且つ不透明なウォーターマークを形成せしめ、そして像担体の他の部分を透明のままにする
段階を記載の順序で含んでなる情報の担体の製造方法によっても実現される。
【００２２】
　本発明の別の利点および態様は以下の記述から明らかになるであろう。
定義
　本発明の開示では、用語「不透明な」（“ｏｐａｑｕｅ”）または「非透明な」（“ｎｏｎ−ｔｒａｎｓｐａｒｅｎｔ”）層は入射可視光線の１０％より少ない光線が層を通過できる層をさす。「実質的に透明な」層では、入射可視光線の少なくとも５０％の、好ましくは６５％そして特に好ましくは７５％より多い、光線が層を通過する。
【００２３】
　我々は、屈折率を、屈折率の範囲が特定物質に関して存在する場合には可能な屈折率に関する範囲の平均（例えば１．４９〜１．５３の屈折率範囲を有するポリビニルアルコールに関しては１．５１）である屈折率を具体的な数として定義する。
【００２４】
　本発明の開示では、用語「上に（ｏｎ）」、「表面に（ｏｎｔｏ）」および「中に（ｉｎ）」は層に関する非常に正確な意味を有し、「上に」は層の浸透が起きてもまたは起きなくてもよいことを意味し、「表面に」は頂部の少なくとも９０％を意味し、すなわち層内への実質的な浸透がないことを意味し、そして「中に」は各層または複数の層内への浸透が起きることを意味する。多孔性受容層の「上」でのデジタル式に貯蔵された情報の印刷では、我々は像がこの受容層の「表面におよび／または中に」に与えられることと理解する。インキジェット印刷の場合には、インキが受容層の頂部に残っているなら、像はこの受容層の「表面に」に与えられている。インキがこの多孔性受容層内に浸透する場合には、それは層の「中に」である。ワニスおよびラッカーに関して同じ用語が使用される。例えば、「受容層中へのワニスの実質的な浸透の前」はワニスの＜１０％が受容層の「中に」あることを意味する。
【００２５】
　本発明で使用される硬化可能なワニスおよびラッカー組成物は同様な組成を有する。混乱を避けるために、用語「ワニス」は従って本発明ではパターン通りに適用される硬化可能な組成物を示すために使用されており、そして用語「ラッカー」は全体的に適用される組成物を示すために使用される。ラッカーは必ずしもセルロース誘導体を含有しなくてもよい。
【００２６】
　本発明の開示で使用される用語ウォーターマークは構造の局在化された修正および層の不透明性を意味するため、情報担体を光にあてた時にパターンまたはデザインを見ることができる。
【００２７】
　本発明の開示で使用される用語防護印刷は、具体的に認識可能なデザイン、または定期的に繰り返される単色もしくは多色パターンのアブストラクト、または色調および／もしくは色濃度が徐々に変化するため模造が難しい徐々に変わる色パターンを意味する。防護印刷はさらに、例えば、情報担体の発行機関のロゴ、名称または略語も含む。
情報担体
　好ましい態様では、デジタル式に貯蔵された情報がこの多孔性受容層の表面にインキジェット印刷により印刷される。
【００２８】
　別の好ましい態様では、印刷された情報および硬化したウォーターマークの適用が一定パターンに従い情報担体の領域上に複数回繰り返され、そし最後にて完成した集合体を複数の身分証明（ＩＤ）カードのセットに切断する。
【００２９】
　我々は次に、本発明に従う情報担体の特定の層配置および成分をさらに詳細に記述する。
シートまたはウェブ支持体
　本発明における使用のための支持体は透明、半透明または不透明であってよく、そして写真技術から既知である紙タイプおよび重合体タイプの支持体から選択することができる。紙タイプは、普通紙、流し込みコーティング紙、ポリエチレンコーティング紙およびポリプロピレンコーティング紙を包含する。重合体支持体はセルロースアセテートプロピオネートもしくはセルロースアセテートブチレート、ポリエステル類、例えばポリエチレンテレフタレートおよびポリエチレンナフタレート、ポリアミド類、ポリカーボネート類、ポリイミド類、ポリオレフィン類、ポリ（ビニルアセタール）類、ポリエーテル類およびポリスルホンアミド類を包含する。本発明のための有用な高品質重合体支持体は不透明白色ポリエステル類およびポリエチレンテレフタレートとポリプロピレンの押し出し配合物を包含する。ポリエステルフィルム支持体および特にポリ（エチレンテレフタレート）がそれらの優れた寸法安定性質のために好ましい。そのようなポリエステルを支持体材料として使用する場合には、下塗り層を使用して支持体に対するインキ受容層の結合を改良することができる。この目的のために有用な下塗り層は写真技術で既知でありそして、例えば、塩化ビニリデンの重合体、例えば塩化ビニリデン／アクリロニトリル／アクリル酸三元共重合体または塩化ビニリデン／アクリル酸メチル／イタコン酸三元共重合体、を包含する。本発明の最も好ましい態様では、支持体は着色されているかもしくは白色にされたポリ塩化ビニルまたはポリエチレンテレフタレートである。
受容層
　受容層が多孔性であり且つ結合剤および顔料を含有することが本発明にとって必須である。
【００３０】
　結合剤は、ヒドロキシエチルセルロース、ヒドロキシプロピルセルロース、ヒドロキシエチルメチルセルロース、ヒドロキシプロピルメチルセルロース、ヒドロキシブチルメチルセルロース、メチルセルロース、ナトリウムカルボキシメチルセルロース、ナトリウムカルボキシメチルヒドロキシエチルセルロース、水溶性エチルヒドロキシエチルセルロース、硫酸セルロース、ポリビニルアルコール、ビニルアルコール共重合体、ポリ酢酸ビニル、ポリビニルアセタール、ポリビニルピロリドン、ポリアクリルアミド、アクリルアミド／アクリル酸共重合体、ポリスチレン、スチレン共重合体、アクリル系またはメタクリル系重合体、スチレン／アクリル系共重合体、エチレン−酢酸ビニル共重合体、ビニルメチルエーテル／マレイン酸共重合体、ポリ（２−アクリルアミド−２−メチルプロパンスルホン酸）、ポリ（ジエチレントリアミン−コ−アジピン酸）、ポリビニルピリジン、ポリビニルイミダゾール、改質ポリエチレンイミンエピクロロヒドリン、エトキシル化ポリエチレンイミン、ポリエチレンオキシド、ポリウレタン、メラミン樹脂、ゼラチン、カラゲナン、デキストラン、アラビアゴム、カゼイン、ペクチン、アルブミン、澱粉、コラーゲン誘導体、コロジオンおよび寒天を包含する当該技術で既知の化合物のリストから選択することができる。
【００３１】
　本発明の実施のために好ましい結合剤はポリビニルアルコール（ＰＶＡ）、ビニルアルコール共重合体または改質ポリビニルアルコールである。最も好ましくは、ポリビニルアルコールはシラノール改質ポリビニルアルコールである。最も有用な市販のシラノール改質ポリビニルアルコール類は日本のクラレ株式会社（Ｋｕｒａｒａｙ　Ｃｏ．）の商品名であるポバルＲ（ＰＯＶＡＬ　Ｒ）重合体シリーズに見られる。このＲ重合体シリーズは等級Ｒ−１１３０、Ｒ−２１５０、Ｒ−２１３０、Ｒ−３１０９を包含し、それらはそれらの各々の水溶液の粘度が主として異なる。シラノール基は、無機物質、例えばシリカまたはアルミナ、と反応性である。Ｒ−重合体はそれらの水溶液のｐＨを変えることによりまたは有機物質と混合することにより容易に架橋結合することができそして対水性フィルムを形成することができる。
【００３２】
　顔料は当該技術で既知である無機顔料、例えば、シリカ、タルク、クレイ、ハイドロタルク石、カオリン、珪藻土、炭酸カルシウム、炭酸マグネシウム、塩基性炭酸マグネシウム、アルミノ珪酸塩、三水酸化アルミニウム、酸化アルミニウム（アルミナ）、酸化チタン、酸化亜鉛、硫酸バリウム、硫酸カルシウム、硫化亜鉛、サテンホワイト、ベーム石（アルミナ水和物）、酸化ジルコニウムまたは混合酸化物から選択できる。好ましい態様では、主要顔料はシリカ、アルミノ珪酸塩、アルミナ、炭酸カルシウム、アルミナ水和物、および三水酸化アルミニウムから選択される。
【００３３】
　受容層中での酸化アルミニウム（アルミナ）の使用は数種の特許に、例えば米国特許第５，０４１，３２８号、米国特許第５，１８２，１７５号、米国特許第５，２６６，３８３号、欧州特許第２１８９５６号、欧州特許第８３５７６２号および欧州特許第９７２６５０号に開示されている。
【００３４】
　市販タイプの酸化アルミニウム（アルミナ）は、α−Ａｌ２Ｏ３タイプ、例えばセント−ゴベイン・セラミック・アンド・プラスチックス・インコーポレーテッド（Ｓａｉｎｔ−Ｇｏｂａｉｎ　Ｃｅｒａｍｉｃｓ　＆　Ｐｌａｓｔｉｃｓ，　Ｉｎｃ）から入手できるＮＯＲＴＯＮ　Ｅ７００、γ−Ａｌ２Ｏ３タイプ、例えばデグッサ（Ｄｅｇｕｓｓａ）からのＡＬＵＭＩＮＵＭ　ＯＸＩＤ　Ｃ、他の酸化アルミニウム等級、例えばバイコフスキイ・ヘミイ（Ｂａｉｋｏｗｓｋｉ　Ｃｈｅｍｉｅ）からのＢＡＩＫＡＬＯＸ　ＣＲ１５およびＣＲ３０、バイコフルキイ・ヘミイからのＤＵＲＡＬＯＸ等級およびＭＥＤＩＡＬＯＸ等級、バイコフルキイ・ヘミイからのＢＡＩＫＡＬＯＸ　ＣＲ８０、ＣＲ１４０、ＣＲ１２５、Ｂ１０５ＣＲ、カボット（Ｃａｂｏｔ）からのＣＡＢ−Ｏ−ＳＰＥＲＳＥ　ＰＧ００３登録商標、サソルからのＣＡＴＡＬＯＸ　ＧＲＡＤＥＳおよびＣＡＴＡＰＡＬ　ＧＲＡＤＥＳ、例えばＰＬＵＲＡＬＯＸ　ＨＰ１４／１５０、コロイド状Ａｌ２Ｏ３タイプ、例えば日産化学工業からのＡＬＵＭＩＮＡＳＯＬ　１００、ＡＬＵＭＩＮＡＳＯＬ　２００、ＡＬＵＭＩＮＡＳＯＬ　２２０、ＡＬＵＭＩＮＡＳＯＬ　３００、およびＡＬＵＭＩＮＡＳＯＬ　５２０登録商標、またはオンデオ・ナルコ（ＯＮＤＥＯ　Ｎａｌｃｏ）からのＮＡＬＣＯ　８６７６登録商標を包含する。
【００３５】
　有用なタイプのアルミナ水和物は、ベーム石とも称するγ−ＡｌＯ（ＯＨ）、例えば粉末形態では、サソル（Ｓａｓｏｌ）からのＤＩＳＰＥＲＡＬ、ＤＩＳＰＥＲＡＬ　ＨＰ１４およびＤＩＳＰＥＲＡＬ　４０、マルチンスベルクＧｍｂＨ（Ｍａｒｔｉｎｓｗｅｒｋ　ＧｍｂＨ）からのＭＡＲＴＯＸＩＮ　ＶＰ２０００−２およびＧＬ−３、液体ベーム石アルミナ系、例えばサソルからのＤＩＳＰＡＬ　２３Ｎ４−２０、ＤＩＳＰＡＬ　１４Ｎ−２５、ＤＩＳＰＡＬ　ＡＬ２５である。アルミナ水和物に関する特許は欧州特許題５０００２１号、欧州特許第６３４２８６号、米国特許第５，６２４，４２８号、欧州特許第７４２１０８号、米国特許第６，２３８，０４７号、欧州特許第６２２２４４号、欧州特許第８１０１０１号などを包含する。
【００３６】
　有用な三水酸化アルミニウム類は、バイヤライトすなわちα−Ａｌ（ＯＨ）３、例えばサソルから入手できるＰＬＵＲＡＬ　ＢＴ、およびギブス石すなわちγ−Ａｌ（ＯＨ）３、例えばマルチンスベルクＧｍｂＨからのＭＡＲＴＩＮＡＬ等級、マルチンスベルクＧｍｂＨからのＭＡＲＴＩＦＩＮ等級、例えばＭＡＲＴＩＦＩＮ　ＯＬ１０４、ＭＡＲＴＩＦＩＮ　ＯＬ１０７およびＭＡＲＴＩＦＩＮ　ＯＬ１１１、ＪＭ・ヒューバー・カンパニー（ＪＭ　Ｈｕｂｅｒ　ｃｏｍｐａｎｙ）からのＭＩＣＲＡＬ等級、例えばＭＩＣＲＡＬ　１４４０、ＭＩＣＲＡＬ　１５００、ＭＩＣＲＡＬ　６３２、ＭＩＣＲＡＬ　８５５、ＭＩＣＲＡＬ　９１６、ＭＩＣＲＡＬ　９３２、ＭＩＣＲＡＬ　９３２ＣＭ、ＭＩＣＲＡＬ　９４００、昭和電化株式会社からのＨＩＧＩＬＩＴＥ等級、例えばＨＩＧＩＬＩＴＥ　Ｈ４２またはＨＩＧＩＬＩＴＥ　Ｈ４３Ｍ、アルコア・インダストリアル・ケミカルズ（Ａｌｃｏａ　Ｉｎｄｕｓｔｒｉａｌ　Ｃｈｅｍｉｃａｌｓ）からのＨＹＤＲＡＬ　ＧＲＡＤＥＳ、例えばＨＹＤＲＡＬ　ＣＯＡＴ　２、ＨＹＤＲＡＬ　ＣＯＡＴ　５およびＨＹＤＲＡＬ　ＣＯＡＴ　７、ＨＹＤＲＡＬ　７１０並びにＨＹＤＲＡＬ　ＰＣＡ、を包含する。
【００３７】
　別の有用なタイプの酸化ジルコニウムは、オンデオ・ナルコのＮＡＬＣＯ　ＯＯＳＳ００８登録商標、ニアコル・ナノ・テクノロジーズ（Ｎｙａｃｏｌ　Ｎａｎｏ　Ｔｅｃｈｎｏｌｏｇｉｅｓ）からの酢酸塩安定化であるＺｒＯ２、ＺＲ２０／２０、ＺＲ５０／２０、ＺＲ１００／２０およびＺＲＹＳ４登録商標である。有用な混合酸化物は、サソルからのＳＩＲＡＬ等級、ナルコからのコロイド状金属酸化物、例えばＮａｌｃｏ　１０５６、Ｎａｌｃｏ　ＴＸ１０４９６、Ｎａｌｃｏ　ＴＸ１１６７８、である。
【００３８】
　受容要素中の顔料としてシリカは多くの昔のおよび最近の特許、例えば米国特許第４，８９２，５９１号、米国特許第４，９０２，５６８号、欧州特許第３７３５７３号、欧州特許第４２３８２９号、欧州特許第４８７３５０号、欧州特許第４９３１００号、欧州特許第５１４６３３号など、に開示されている。種々のタイプのシリカ、例えば結晶性シリカ、非晶質シリカ、沈殿シリカ、ゲルシリカ、薫蒸シリカ、球状および非球状シリカ、例えば米国特許第５，２８１，４６７号に開示されているような炭酸カルシウム混和シリカ、並びに例えば国際特許第００／０２７３４号に記載されているような内部多孔性を有するシリカ、を使用することができる。受容層中の炭酸カルシウムの使用は例えば独国特許発明第２９２５７６９号および米国特許第５，１８５，２１３号に記載されている。アルミノ珪酸塩の使用は例えば独国特許発明第２９２５７６９号に記載されている。
【００３９】
　種々の顔料の混合物を使用することができる。
【００４０】
　別の態様では、主要顔料は有機粒子、例えばポリスチレン、ポリメタクリル酸メチル、シリコーン類、メラミン−ホルムアルデヒド縮合重合体、ウレア−ホルムアルデヒド縮合重合体、ポリエステル類およびポリアミド類、から選択することができる。無機および有機顔料の混合物を使用することができる。しかしながら、最も好ましくは顔料は無機顔料である。
【００４１】
　顔料は受容層を充分に不透明に且つ多孔性にするのに充分な被覆率で存在すべきである。受容層中の結合剤対全顔料の重量比の下限は好ましくは約１：５０、最も好ましくは１：２０であるが、その上限は約２：１、最も好ましくは１：１である。顔料の量が上限を超える場合には、受容層自体の強度が低下し、従って生ずる像はこすり耐性などを劣化させる傾向がある。他方で、結合剤対顔料の比が大きすぎると、生ずる受容層のインキ吸収能力が減少し、そしてその結果、形成される像が多分劣化することもある。
【００４２】
　さらに、好ましくは、一方では顔料のそして他方では不透明な多孔性受容層（以下の記述参照）に浸透する紫外線硬化可能な組成物の屈折率は互いにできるだけ近く合致すべきである。屈折率の合致が近ければ近いほど、光重合可能な組成物による受容層の含浸後に得られるであろう透明性がより良好であることを示す。
【００４３】
　１．４５〜１．５５の範囲内の屈折率を有する無機顔料が好ましい。最も好ましい顔料はシリカタイプ、より特に１μｍ〜１５μｍ、最も好ましくは２〜１０μｍ、の範囲の平均粒子寸法を有する非晶質シリカ、である。最も有用な市販化合物は、デグッサ・カンパニーからの商品名である非晶質沈殿シリカタイプＳＩＰＥＲＮＡＴ　５７０である。それは好ましくは受容層中に５ｇ／ｍ２〜３０ｇ／ｍ２の範囲の量で存在する。それは下記の性質を有する：
−比表面積（Ｎ２吸収）：７５０ｍ２／ｇ
−平均粒子寸法（マルチサイザー（Ｍｕｌｔｉｓｉｚｅｒ）、１００μｍ毛管）：６．７μｍ
−ＤＢＰ吸着：１７５−３２０ｇ／１００ｇ
−屈折率：１．４５〜１．４７。
【００４４】
　典型的な紫外線硬化可能なラッカー組成物の屈折率は約１．４７〜１．４９であるため、この特定シリカタイプの屈折率と良く合致し、そして良好な透明性が得られるであろうが、別の成分が存在する場合には得られないかもしれない。
【００４５】
　他の使用可能な沈殿シリカタイプは、ＳＩＰＥＲＮＡＴ　３１０、３５０および５００、ＡＥＲＯＳＩＬ等級（デグッサ−ヒュルスＡＧの登録商標）、並びにＳＹＬＯＩＤタイプ（グレース・カンパニー（Ｇｒａｃｅ　Ｃｏ．）からの登録商標）を包含する。
【００４６】
　多孔性アルミナ顔料、例えばＭＡＲＴＩＮＯＸ　ＧＬ−１、を含有する受容層は１．４７〜１．４９の屈折率を有する典型的な紫外線硬化可能な組成物による含浸は、その屈折率が１．６であるため、実質的に透明にならない。しかしながら、例えば共単量体としてＮ−ビニルカルバゾールを含むそれより高い屈折率を有する紫外線硬化可能な組成物が可能である。さらに、紫外線硬化可能な組成物による含浸で、この顔料を有する層は支持体とインキジェット受容層との間の接着性における強い改良を示す。
【００４７】
　結合剤は受容層の不透明性に影響を与えることもある。受容層中の結合剤対全顔料の重量比が２：１の上記の上限に近づく場合には、結合剤の屈折率と顔料の屈折率の良好な合致があるような条件では、結合剤は受容層をより透明にするであろう。他方で、上記のシリカ顔料ＳＩＰＥＲＮＡＴ　５７０とポリビニルアルコールとの組み合わせ（屈折率１．４９対１．５３）は、屈折率間の劣悪な合致のため、不透明な層を生ずる。このシリカ顔料ＳＩＰＥＲＮＡＴ　５７０およびポリビニルアルコールを含有する受容層を、０．１４の受容層中の結合剤対全顔料の重量比でも、ラッカーにより透明にできることを見出したことは驚異的であった。
【００４８】
　特定物質に関して存在する屈折率の範囲の場合に屈折率間の良好な合致のための「境界」を定義するために、我々は可能な屈折率に関する範囲の平均である具体数（例えば、ＳＩＰＥＲＮＡＴ　５７０に関しては１．４６、ポリビニルアルコールに関しては１．５１、そして１．４７〜１．４９の屈折率範囲を有するこれまでに述べられた典型的な紫外線硬化可能なラッカーに関しては１．４８）として屈折率を定義する。ＳＩＰＥＲＮＡＴ　５７０とポリビニルアルコールとの間の屈折率の差は０．０５であるが、ＳＩＰＥＲＮＡＴ　５７０と典型的な紫外線硬化可能なラッカーとの間の屈折率の差は０．０２だけである。従って、顔料および結合剤を含有する不透明な受容層は、顔料およびラッカーの屈折率の差が０．０４より多くない、そしてより好ましくは０．０２より多くない場合には、ラッカーにより実質的に透明にされうる。しかしながら、結合剤は受容層の不透明性にも影響を与えうることに注目すべきである。これが下記の考えうる状況をもたらす：
・情報担体の不透明な受容層は、受容層中の顔料の屈折率およびラッカーの屈折率が０．０４より多く異ならない場合並びに結合剤対全顔料の重量比が０．１４より大きい時に結合剤の屈折率およびラッカーの屈折率が０．０４より多くない場合には、ラッカーにより透明にすることができる。
・情報担体の不透明な受容層は、受容層中の顔料の屈折率およびラッカーの屈折率が０．０４より多く異ならない場合には、不透明のままである。
・結合剤の屈折率および顔料の屈折率が０．０４より多く異ならない情報担体の透明な受容層は、受容層中の顔料の屈折率および受容層中に浸透するラッカーの屈折率が０．０４より多く異なる場合には、ラッカーにより不透明にされうる。
・結合剤の屈折率および顔料の屈折率が０．０４より多く異ならない情報担体の透明な受容層は、受容層中の顔料の屈折率および受容層中に浸透するラッカーの屈折率が０．０４より多く異ならない場合には、ラッカーにより透明なままでありうる。
【００４９】
　上記の必須成分の他に、媒染剤として作用するカチオン性物質が受容層中に存在することができる。そのような物質は、インキ小滴の染料を定着させそして保持するための層の能力を増加させる。特に適する化合物はポリ（ジアリルジメチルアンモニウムクロリド）すなわち短縮してポリ（ＤＡＤＭＡＣ）である。これらの化合物は数社、例えばアルドリッヒ（Ａｌｄｒｉｃｈ）、ナルコ、チバ（ＣＩＢＡ）、日東紡績株式会社、クラリアント（Ｃｌａｒｉａｎｔ）、ＢＡＳＦおよびＥＫＡ・ケミカルズ（ＥＫＡ　Ｃｈｅｍｉｃａｌｓ）、から市販されている。
【００５０】
　他の有用なカチオン性化合物は、ＤＡＤＭＡＣ共重合体、例えばアクリルアミドとの共重合体、例えばオンデオ・ナルコからのＮＡＬＣＯ　１４７０登録商標、または日東紡績の登録商標であるＰＡＳ−Ｊ−８１、例えばＤＡＤＭＡＣとアクリレート類の共重合体、例えばオンデオ・ナルコの登録商標であるＮａｌｃｏ　８１９０、ＤＡＤＭＡＣとＳＯ２との共重合体、例えば日東紡績株式会社の登録商標であるＰＡＳ−Ａ−１またはＰＡＳ−９２、ＤＡＤＭＡＣとマレイン酸の共重合体、例えば日東紡績株式会社の登録商標であるＰＡＳ−４１０、ＤＡＤＭＡＣとジアリル（３−クロロ−２−ヒドロキシプロピル）アミン塩酸塩の共重合体、例えば日東紡績株式会社の登録商標であるＰＡＳ−８８０、ジメチルアミン−エピクロロヒドリン共重合体、例えばオンデオ・ナルコの登録商標であるＮａｌｃｏ　７１３５または昭和高分子株式会社の商品名であるＰＯＬＹＤＩＺ　７００を包含し、使用できるであろう他のＰＯＬＹＦＩＸ等級はニッカ化学株式会社の商品名であるＰＯＬＹＦＩＸ　６０１、ＰＯＬＹＦＩＸ　３０１、ＰＯＬＹＦＩＸ　３０１Ａ、ＰＯＬＹＦＩＸ　２５０ＷＳ、およびＰＯＬＹＦＩＸ　３０００であり、ニッカ化学株式会社の商品名であるＮＥＯＦＩＸ　Ｅ−１１７、ポリオキシアルキレンポリアミンジシアノジアミン、およびＥＫＡ・ケミカルズの商品名であるＲＥＤＩＦＬＯＣ　４１５０、ＭＡＤＡＭＥ（メタクリレートジメチルアミノエチル＝ジメチルアミノエチルメタクリレート）またはＭＡＤＱＵＡＴ（メタクリルオキシエチルトリメチルアンモニウムクロリド）改質重合体、例えばローム（Ｒｏｅｈｍ）からのＲＯＨＡＧＩＴ　ＫＬ２８０、ＲＯＨＡＧＩＴ　２１０、ＲＯＨＡＧＩＴ　ＳＬ１４４、ＰＬＥＸ　４７３９Ｌ、ＰＬＥＸ　３０７３、ジアフロック・カンパニー（Ｄｉａｆｌｏｃ　Ｃｏ．）からのＤＩＡＦＬＯＣ　ＫＰ１５５および他のＤＩＡＦＬＯＣ製品、並びにＥＫＡ・ケミカルズからのＢＭＢ　１３０５および他のＢＭＢ製品、カチオン性エピクロロヒドリン付加物、例えばハーキュルス・カンパニー（Ｈｅｒｃｕｌｅｓ　Ｃｏ．）からの商品名であるＰＯＬＹＣＵＰ　１７１およびＰＯＬＹＣＵＰ　１７２、サイテック・インダストリーズ（Ｃｙｔｅｃ　ｉｎｄｕｓｔｒｉｅｓ）からのＣＹＰＲＯ製品、例えばＣＹＰＲＯ　５１４／５１５／５１６、ＳＵＰＥＲＦＬＯＣ　５０７／５２１／５６７、カチオン性アクリル系重合体、例えばチバの登録商標であるＡＬＣＯＳＴＡＴ　５６７、カチオン性セルロース誘導体、例えばスターチ・アンド・ケミカル・カンパニー（Ｓｔａｒｃｈ　＆　Ｃｈｅｍｉｃａｌ　Ｃｏ．）の商品名であるＣＥＬＱＵＡＴ　Ｌ−２００、Ｈ−１００、ＳＣ−２４０Ｃ、ＳＣ−２３０Ｍ、並びにＱＵＡＴＲＩＳＯＦＴ　ＬＭ２００、ＵＣＡＲＥ重合体ＪＲ１２５、ＪＲ４００、ＬＲ４００、ＪＲ３０Ｍ、ＬＲ３０ＭおよびＵＣＡＲＥ重合体ＬＫ，チュウキョウ・欧州（Ｃｈｕｋｙｏ　Ｅｕｒｏｐｅ）からの定着剤であるＰＡＬＳＥＴ　ＪＫ−５１２、ＰＡＬＳＥＴ　ＪＫ５１２Ｌ、ＰＡＬＳＥＴ　ＪＫ−１８２、ＰＡＬＳＥＴ　ＪＫ−２２０、ＷＳＣ−１７３、ＷＳＣ−１７３Ｌ、ＰＡＬＳＥＴ　ＪＫ−３２０、ＰＡＬＳＥＴ　ＪＫ−３２０ＬおよびＰＡＬＳＥＴ　ＪＫ−３５０、ポリエチレンイミンおよび共重合体、例えばＢＡＳＦ　ＡＧの商品名であるＬＵＰＡＳＯＬ、トリエタノールアミン−チタン−キレート、例えばデュポン・カンパニー（Ｄｕ　Ｐｏｎｔ　Ｃｏ．）の商品名であるＴＹＺＯＲ、ビニルピロリドンの共重合体、例えばＩＳＰの商品名であるＶＩＶＩＰＲＩＮＴ　１１１、メタクリルアミドプロピルジメチルアミン共重合体、ジメチルアミノエチルメタクリレートとのもの、例えばＩＳＰの商品名であるＣＯＰＯＬＹＭＥＲ　８４５およびＣＯＰＯＬＹＭＥＲ　９３７、ビニルイミダゾールとのもの、例えば全てＢＡＳＦ　ＡＧの商品名であるＬＵＶＩＱＵＡＴ　ＣＡＲＥ、ＬＵＶＩＴＥＣ　７３Ｗ、ＬＵＶＩＴＥＣ　ＶＰＩ５５　Ｋ１８Ｐ、ＬＵＶＩＴＥＣ　ＶＰ１５５　Ｋ７２Ｗ、ＬＵＶＩＱＵＡＴ　ＦＣ９０５、ＬＵＶＩＱＵＡＴ　ＦＣ５５０、ＬＵＶＩＱＵＡＴ　ＨＭ５２２、およびＳＯＫＡＬＡＮ　ＨＰ５６、ポリアミドアミン類、例えばバイエルＡＧ（Ｂａｙｅｒ　ＡＧ）の登録商標であるＲＥＴＡＭＩＮＯＬおよびＮＡＤＡＶＩＮ、例えば欧州特許第６０９９３０号に開示されているようなホスホニウム化合物、および他のカチオン性重合体、例えばニッカ化学株式会社の登録商標であるＮＥＯＦＩＸ　ＲＤ−５も包含する。
【００５１】
　受容層は既知の従来成分、例えばコーティング助剤として作用する界面活性剤、硬膜剤、可塑剤、白化剤および艶消し剤、をさらに含有することができる。
【００５２】
　界面活性剤は、特開昭６２−２８００６８号（１９８７）に記載されているようなカチオン性、アニオン性、両性、および非イオン性のもののいずれかでありうる。界面活性剤の例は、Ｎ−アルキルアミノ酸塩類、アルキルエーテルカルボン酸塩類、アシル化されたペプチド類、アルキルスルホン酸塩類、アルキルベンゼンおよびアルキルナフタレンスルホン酸塩類、スルホ琥珀酸塩類、α−オレフィンスルホン酸塩類、Ｎ−アシルスルホン酸塩類、スルホン化された油、アルキルスルホン酸塩類、アルキルエーテルスルホン酸塩類、アルキルアリルエーテルスルホン酸塩類、アルキルアミドスルホン酸塩類、アルキル燐酸塩類、アルキルエーテル燐酸塩類、アルキルアリルエーテル燐酸塩類、アルキルおよびアルキルアリルポリオキシエチレンエーテル類、アルキルアリルホルムアルデヒド縮合酸塩類、アルキルアリルエーテルスルホン酸塩類、アルキルアミドスルホン酸塩類、アルキル燐酸塩類、アルキルエーテル燐酸塩類、アルキルアリルエーテル燐酸塩類、アルキルおよびアルキルアリルポリオキシエチレンエーテル類、アルキルアリルホルムアルデヒド縮合ポリオキシエチレンエーテル類、ポリオキシプロピレンを有するブロック重合体、ポリオキシエチレンポリオキシプロピル−アルキルエーテル類、グリコエステル類のポリオキシエチレンエーテル、ソルビタンエステル類のポリオキシエチレン−エーテル、ソルビトールエステル類のポリオキシエチレンエーテル、ポリエチレングリコール脂肪酸エステル類、グリセロールエステル類、ソルビタンエステル類、プロピレングリコールエステル類、糖エステル類、フルオロＣ２−Ｃ１０アルキル−カルボン酸類、Ｎ−　ペルフルオロオクタンスルホニルグルタミン酸二ナトリウム、３−（フルオロ−Ｃ６−Ｃ１１−アルキルオキシ）−１−Ｃ３−Ｃ４アルキルスルホン酸ナトリウム、３−（ω−フルオロ−Ｃ６−Ｃ８アルカノイル−Ｎ−エチルアミノ）−１−プロパンスルホン酸ナトリウム、Ｎ−［３−（ペルフルオロオクタンスルホンアミド）−プロピル］−Ｎ，Ｎ−ジメチル−Ｎ−カルボキシ−メチレンアンモニウムベタイン、フルオロ−Ｃ１１−Ｃ２０アルキルカルボン酸類、ペルフルオロ−Ｃ７−Ｃ１３−アルキル−カルボン酸類、ペルフルオロオクタンスルホン酸ジエタノールアミド、ペルフルオロ−Ｃ４−Ｃ１２−アルキルスルホン酸Ｌｉ、ＫおよびＮａ、Ｎ−プロピル−Ｎ−（２−ヒドロキシエチル）ペルフルオロオクタンスルホンアミド、ペルフルオロ−Ｃ６−Ｃ１０−アルキルスルホンアミド−プロピル−スルホニル−グリシン酸塩類、ビス−（Ｎ−ペルフルオロオクチルスルホニル−Ｎ−エタノールアミノエチル）ホスホン酸塩類、モノ−ペルフルオロＣ６−Ｃ１６アルキル−エチルホスホン酸塩類およびペルフルオロアルキル−ベタインである。
【００５３】
　有用なカチオン性界面活性剤は、Ｎ−アルキルジメチルアンモニウムクロリド、パルミチルトリメチルアンモニウムクロリド、ドデシルジメチルアミン、テトラデシルジメチルアミン、エトキシル化アルキルグアニジン−アミン複合体、オレアミンヒドロキシプロピルビストリモニウムクロリド、オレイルイミダゾリン、ステアリルイミダゾリン、コカミンアセテート、パルミタミン、ジヒドロキシエチルコカミン、ココトリモニウムクロリド、アルキルポリグリコールエーテルアンモニウムサルフェート、エトキシル化オレアミン、ラウリルピリジニウムクロリド、Ｎ−オレイル−１，３−ジアミノプロパン、ステアルアミドプロピルジメチルアミンラクテート、ヤシ脂肪アミド、オレイルヒドロキシエチルイミダゾリン、イソステアリルエチルイミドニウムエトサルフェート、ラウルアミドプロピルＰＥＧ−ジモニウムクロリドホスフェート、パルミチルトリメチルアンモニウムクロリド、およびセチルトリメチルアンモニウムブロミドを包含する。
【００５４】
　フルオロカーボン界面活性剤、例えば米国特許第４，７８１，９８５号に記載されているようなＦ（ＣＦ２）４−９ＣＨ２ＣＨ２ＳＣＨ２ＣＨ２Ｎ＋Ｒ３Ｘ−［式中、Ｒは水素またはアルキル基である］の構造を有するもの、および米国特許第５，０８４，３４０号に記載されているようなＣＦ３（ＣＦ２）ｍＣＨ２ＣＨ２Ｏ（ＣＨ２ＣＨ２Ｏ）ｎＲ［式中、ｍは２〜１０であり、ｎは１〜１８であり、Ｒは水素または炭素数１〜１０のアルキル基である］の構造を有するもの、が特に有用である。これらの界面活性剤はデュポンおよび３Ｍから市販されている。受容層中の界面活性剤成分の濃度は、層の合計乾燥重量を基準として、典型的には０．１〜２％の範囲内、好ましくは０．４〜１．５％の範囲内、そして最も好ましくは０．７５重量％である。
【００５５】
　受容層を架橋結合して、例えば耐水性および非塊状化性質のような所望する特徴を与えることもできる。取り扱いの結果としての要素上の磨耗耐性および指紋形成耐性を与える際にも架橋結合は有用である。フィルムを架橋結合して結合剤を生成する非常に多くの既知の架橋結合剤（硬膜剤としても知られる）がある。硬膜剤は個別にまたは組み合わせてそして遊離または塊状形態で使用することができる。本発明に有用な非常に多くの硬膜剤が既知であり、ホルムアルデヒドおよび遊離ジアルデヒド類、例えばスクシンアルデヒドおよびグルタルアルデヒド、ブロック化されたジアルデヒド類、活性エステル類、スルホン酸エステル類、活性ハロゲン化合物、イソシアネートまたはブロック化されたイソシアネート類、多官能性イソシアネート類、メラミン誘導体、ｓ−トリアジン類およびジアジン類、エポキシド類、２個もしくはそれ以上の活性結合を有する活性オレフィン類、カルボジイミド類、ジルコニウム複合体、例えばＭＥＬ・ケミカルズ（ＭＥＬ　Ｃｈｅｍｉｃａｌｓ）の登録商標であるＢＡＣＯＴＥ　２０、ＺＩＲＭＥＬ　１０００または酢酸ジルコニウム、チタン複合体、例えばデュポンからのＴＹＺＯＲ等級、３−位置で置換されたイソキサゾリウム塩類、２−アルコキシ−Ｎ−カルボキシ−ジヒドロキノリンのエステル類、Ｎ−カルバモイルピリジニウム塩類、混合機能の硬膜剤、例えばハロゲン−置換されたアルデヒド酸類（例えばムコ塩素酸およびムコ臭素酸）、オニウム置換されたアクロレイン類およびビニルスルホン類、並びに重合体硬膜剤、例えばジアルデヒド澱粉およびコポリ（アクロレインメタクリル酸）、およびオキサゾリン官能性重合体、例えばＥＰＯＣＲＯＳ　ＷＳ−５００、およびＥＰＯＣＲＯＳ　Ｋ−１０００シリーズ、および無水マレイン酸共重合体、例えばＧＡＮＴＲＥＺ　ＡＮ１１９、を包含する。
【００５６】
　本発明の受容層および場合により存在する補助層は、可塑剤、例えばエチレングリコール、ジエチレングリコール、プロピレングリコール、ポリエチレングリコール、グリセロールモノメチルエーテル、グリセロールモノクロロヒドリン、炭酸エチレン、炭酸プロピレン、無水テトラクロロフタル酸、無水テトラブロモフタル酸、燐酸ウレア、燐酸トリフェニル、モノステアリン酸グリセロール、モノステアリン酸プロピレングリコール、テトラメチレンスルホン、ｎ−メチル−２−ピロリドン、ｎ−ビニル−２−ピロリドンを含んでなることもできる。
【００５７】
　本発明の受容層および場合により存在する追加層は、印刷された像の耐光性を改良するための成分、例えば酸化防止剤、紫外線吸収剤、過酸化物捕獲剤、一重項酸素捕獲剤、例えば障害アミン光安定剤、（ＨＡＬＳ化合物）など、を含んでなることができる。スチルベン化合物が好ましいタイプの紫外線吸収剤である。
硬化可能なワニスおよびラッカー組成物
　本発明に従う情報担体中で使用される硬化可能なワニスおよびラッカー組成物は同様な組成物を有することができる。しかしながら、混乱を避けるために、我々は幾分恣意的に用語「ワニス」を本発明でパターン通りに適用される硬化可能な組成物に指定しそして用語「ラッカー」を全体的に適用される組成物に指定する。ラッカーは必ずしも実質的な量のセルロース誘導体を含有しなくてもよい。
【００５８】
　ワニスおよびラッカーは原則として熱硬化可能な組成物または電子線硬化可能な組成物であるが、さらに最も好ましくは、それらは適用後に紫外線により硬化する両者の光重合可能な組成物である。
【００５９】
　受容層の頂部に適用される典型的な紫外線硬化可能な光重合可能組成物の必須成分は単量体および光開始剤である。
【００６０】
　広範囲の光重合可能で且つ光架橋結合可能な化合物を本発明で使用することができる。適する単量体は、独国特許出願公開第４００５２３１号、第３５１６２５６号、第３５１６２５７号、第３３６３２６５７号および米国特許第４，６２９，６７６号に開示されている単量体、ポリオール類の不飽和エステル類、特にα−メチレンカルボン酸類のそのようなエステル類、例えばジアクリル酸エチレン、トリ（メタ）アクリル酸グリセロール、ジ（メタ）アクリル酸ジエチレングリコール、ジ（メタ）アクリル酸１，３−プロパンジオール、トリ（メタ）アクリル酸１，２，４−ブタントリオール、ジ（メタ）アクリル酸１，４−シクロヘキサンジオール、ジ（メタ）アクリル酸１，４−ベンゼンジオール、テトラ（メタ）アクリル酸ペンタエリトリトール、トリアクリル酸ペンタエリトリトール、ペンタアクリル酸ジペンタエリトリトール、トリアクリル酸トリメチロールプロパン、ジ（メタ）アクリル酸１，５−ペンタンジオール、分子量２００−５００のポリエチレングリコール類のビス−アクリル酸エステル類およびビス−メタクリル酸エステル類、不飽和アミド類、特にα−メチレンカルボン酸類のもの、並びに特にα，ω−ジアミン類および酸素−中断ω−ジアミン類のもの、例えばビス−アクリルアミド、メチレンビス−メタクリルアミド、１，６−ヘキサメチレンビス−アクリルアミド、ジエチレントリアミントリス−メタクリルアミド、ビス（γ−メタクリルアミドプロポキシ）エタン、メタクリル酸β−メタクリルアミドエチル、アクリル酸Ｎ−（β−ヒドロキシエチル）−β−（メタクリルアミド）エチル、およびＮ，Ｎ−ビス（β−メタクリロイルオキシエチル）アクリルアミド、ビニルエステル類、例えば琥珀酸ジビニル、アジピン酸ジビニル、フタル酸ジビニル、ブタン−１，４−ジスルホン酸ジビニル、並びに不飽和アルデヒド類、例えばソルブアルデヒド（ヘキサンジエナル）を包含する。
【００６１】
　光重合可能な組成物は、２つまたはそれ以上の重合可能な官能基を含んでなる重合体および／またはオリゴマー類、例えばアクリル化されたエポキシド類、ポリエステルアクリレート類、ウレタンアクリレート類、を含んでなることもできる。
【００６２】
　一官能性（メタ）アクリル酸エステル類を、それらが揮発性でなく且つ望ましくない臭気を拡散しない限り、単量体として使用することも可能である。適する化合物は、アクリル酸ｎ−オクチル、アクリル酸デシル、メタクリル酸デシル、アクリル酸ステアリル、メタクリル酸ステアリル、アクリル酸シクロヘキシル、メタクリル酸シクロヘキシル、アクリル酸フェニルエチル、メタクリル酸フェニルエチルを包含する。
【００６３】
　最も好ましい化合物は１つもしくはそれ以上の（メタ）アクリル酸エステル官能基を含んでなる。
【００６４】
　１つもしくはそれ以上の（メタ）アクリレート基を含有する他の種類の光重合可能な化合物は欧州特許第５０２５６２号に開示されているような反応性多官能性単量体である。適する光開始剤はこの目的のために既知である広範囲の化合物または化合物の組み合わせである。例は、ベンゾインエーテル類、ベンジルケタール類、多環式キノン類、ベンゾフェノン誘導体、トリアリールイミダゾリル二量体、感光性トリハロメチル化合物、例えばトリクロロメチル−ｓ−トリアジン類、である。米国特許出願第３，７６５，８９８号に記載されているような２，３−ビスアリールキノキサリン類、および２−アリール−４，６−ビストリクロロメチル−ｓ−トリアジン類が好ましい。光開始剤または光開始剤の組み合わせの量は一般的に１〜２５重量％の間、好ましくは５〜１５重量％の間、である。紫外線硬化可能な組成物は紫外線硬化段階前の早期重合を防止する少量の熱重合抑制剤を含有することもできる。そのような抑制剤の例は、ｐ−メトキシフェノール、ヒドロキノン、アリール−またはアルキル置換されたヒドロキノン、ｔ−ブチルカテコール、ピロガロール、塩化銅（Ｉ）、フェノチアジン、クロラニル、ナフチルアミン、α−ナフトール、２，６−ジ−ｔ−ブチル−ｐ−クレゾールなどを包含する。好ましい重合抑制剤は２−メチルヒドロキノンである。熱重合抑制剤は１００重量部の単量体当たり０．００１〜５重量部の量で好ましく使用される。場合により、組成物は少量の有機溶媒、例えば酢酸エチル、を含有することもできる。
【００６５】
　（網羅的ではないが）下記の市販化合物（化学名および商業名）を使用して本発明に関連する硬化可能な組成物において良好な結果をもたらすことができる。
光重合可能な単量体／オリゴマー：
（化学名、タイプ、販売者）
−トリアクリル酸ペンタエリトリトール、ＳＲ−４４４（サルトマー（Ｓａｒｔｏｍｅｒ））
−トリアクリル酸トリメチロールプロパン、ＳＲ−３５１（サルトマー）
−ジアクリル酸ジプロピレングリコール、ＳＲ−５０８（サルトマー）
−アミン改質ポリエーテルアクリレートオリゴマー、ＣＮ−５０１（サルトマー）
−イソボルニルアクリレート、ＳＲ−５０６（サルトマー）
−ジエチレングリコールジビニルエーテル、ＲＡＰＩ−ＣＵＲＥ　ＤＶＥ−２（ＩＳＰ）
−トリエチレングリコールジビニルエーテル、ＲＡＰＩ−ＣＵＲＥ　ＤＶＥ−３（ＩＳＰ）
−アクリル酸２（２−エトキシエトキシ）エチルと配合されたウレタンアクリレート（ＳＲ−２５６）、ＣＮ−９６６Ｈ９０（サルトマー）
−アクリル酸ポリブタジエンジメチル、ＣＮ−３０１（サルトマー）
−低粘度オリゴマー、ＣＮ−１３５（サルトマー）
−低粘度オリゴマー、ＣＮ−１３７（サルトマー）
光開始剤：
−ＩＲＧＡＣＵＲＥ　９０７（チバ−ガイギー・カンパニーから）
−ＮＯＶＯＰＯＬ　ＰＩ３０００（ラーン・カンパニー（Ｒａｈｎ　Ｃｏ．）から）
−ＧＥＮＯＣＵＲＥ　ＤＥＡＰ（ラーン・カンパニーから）
−ＩＲＧＡＣＵＲＥ　１８４（チバ−ガイギー・カンパニーから）
−ＥＺＡＣＵＲＥ　ＫＫ（フラテリ・ランベルチ・カンパニー（Ｆｒａｔｅｌｌｉ　Ｌａｍｂｅｒｔｉ　Ｃｏ．）から）
−ＩＲＧＡＣＵＲＥ　５００（チバ−ガイギー・カンパニーから）
−ＩＲＧＡＣＵＲＥ　８１９（チバ−ガイギー・カンパニーから）
熱開始剤：
ＡＩＢＮ−過酸化ジクミル−過酸化ベンゾイル−過酸化ｔ−ブチル−ＶＡＺＯ化合物（デュポン・カンパニーから）、例えばＶＡＺＯ　５２−ＬＵＰＥＲＯＸ（アトフィナ・カンパニー（Ａｔｏｆｉｎａ　Ｃｏ．）から）、例えば２３３、１０、１１、２３１、１０１、−ヒドロペルオキシド類、およびペルエステル類。
【００６６】
　ワニスおよびラッカー組成物は着色剤を含有することもでき、それは可溶性染料または顔料でありうる。
情報担体の製造方法
　主要成分を記載してきたが、我々は次に本発明の種々の段階をさらに詳細に論じる。
【００６７】
　第一の態様によると、情報担体の製造方法は、記載の順序で、
（１）（ｉ）場合により防護印刷で予備印刷されていてもよい硬質シートまたはウェブ支持体並びに（ｉｉ）顔料および結合剤を含んでなる多孔性の不透明な受容層を含んでなる二層集合体を準備し、
（２）デジタル式に貯蔵された情報をこの多孔性受容層の上に印刷し、
（３）この層の頂部に予め決められたパターンで硬化可能なワニスを、印刷、噴霧または噴射により、適用し、
（４）この適用されたワニスを硬化し、それによりこの予め決められたパターンの下の受容層の部分を非透明のままにし、
（５）このようにして得られた集合体を、コーティング、印刷、噴霧または噴射により、硬化可能なラッカーで全体的に被覆し、それによりこのラッカーがワニスのパターンにより被覆されていない受容層の全ての領域に浸透し且つそれらを実質的に透明にし、そしてそれによりワニスの適用により得られた非透明パターンが実質的に透明なウォーターマークを形成し、
（６）このようにして得られた集合体を第二硬化段階にかける
段階を含んでなる。
【００６８】
　以上で説明したように、硬質シートまたはウェブ支持体は場合によりいわゆる防護印刷で予備印刷されていてもよい。防護印刷のインキの分光特徴は好ましくはそれらが市販のカラー複写機により複写することが難しいように選択される。この防護印刷はいずれかの既知の印刷技術、例えば活版印刷、平版印刷、グラビア印刷、シルクスクリーン印刷など、により適用することができる。好ましい技術は平版印刷の無水変法であるドリオグラフィー印刷であり、それによると湿し水は印刷機械に適用されない。
【００６９】
　情報担体をその後に複数の身分証明カードに切断しようとする場合には、防護印刷はウェブまたはシートの複数の領域上に繰り返し適用され、従って繰り返し工程は複数の同一製品を与える。これらの複数の同一製品は一定のパターン、例えば長方形の格子、に従い支持体上に分布される。
【００７０】
　次に、場合により予備印刷されたシートまたはウェブ支持体の頂部に、組成を以上で詳しく説明した層をコーティングする。この受容層は支持体上にいずれかの従来のコーティング技術、例えば浸漬コーティング、ナイフコーティング、押し出しコーティング、回転コーティング、スライドホッパーコーティングおよびカーテンコーティング、によりコーティングすることができる。
【００７１】
　本発明によると、この層にデジタル式に貯蔵された情報のセットを、例えば、インキジェット印刷により印刷することが特に好ましい。しかしながら、トナー粒子を用いる他の印刷技術を使用することもできる。
【００７２】
　最も好ましい態様では、このデジタル式に貯蔵された情報は情報担体に存在する各々の個別製品に関して異なる個人的情報である。例えば、この個人情報はカードの将来の保有者に指定される独自の個別カード番号、またはカードの有効消失日、または将来の保有者の個人的データ、例えば誕生日、および／または写真、でありうる。ここでも、情報担体を複数のＩＤカードに切断しようとする場合には、インキジェット印刷段階を記録機中で支持体の複数の領域で存在するなら防護印刷パターンを用いて繰り返し、それにより各製品に異なる個人情報を与える。
【００７３】
　インキジェット印刷を使用する場合には、それは当該技術で既知のいずれかの技術により行なうことができる。第一のタイプの方法では、圧力波パターンを適用することにより連続的小滴流を作成する。この方法は連続的インキジェット印刷として知られる。第一の態様では、小滴流を、静電荷電され、偏向され且つ再収集された小滴と、未荷電のままであり、それらの方向が未偏向のままで且つ像を形成する小滴とに分割する。或いは、荷電された偏向された流が像を形成しそして未荷電の未偏向噴射が再収集される。連続的インキジェット印刷のこの変法では、数本の噴射が異なる角度で偏向されそしてその結果として像を記録する（多偏向システム（ｍｕｌｔｉｄｅｆｌｅｃｔｉｏｎ　ｓｙｓｔｅｍ））。
【００７４】
　第二の方法によると、インキ小滴を「オンデマンド（ｏｎ　ｄｅｍａｎｄ）」（「ＤＯＤ」または「ドロップオンデマンド（ｄｒｏｐ　ｏｎ　ｄｅｍａｎｄ）」方法）に作成することができ、それにより印刷装置は小滴をそれらが受容層上で使用される時にのみ受容体上に噴出し、それにより小滴荷電、偏向ハードウエア、およびインキ再収集の複雑さが回避される。ドロップオンデマンドでは、圧電変換器の機械的作動により作成される圧力波により（いわゆる「圧電法」）または別個の熱刺激により（いわゆる「バブルジェット」法または「熱ジェット」法）インキ小滴を作成することができる。
【００７５】
　インキジェット用のインキ組成物は典型的には下記の成分を包含する：染料または顔料、水および／または有機溶媒、湿潤剤、例えばグリコール類、洗剤、濃化剤、重合体状結合剤、防腐剤など。そのようなインキの最適な組成は使用されるインキ噴射方法および印刷しようとする基質の性質に依存することは容易に理解されるであろう。インキ組成物は概略以下のように分類することができる：
−水をベースとしたもの、乾燥機構は吸収、浸透および蒸発を含む、
−油をベースとしたもの、乾燥機構は吸収および浸透を含む、
−溶媒をベースとしたもの、乾燥機構は主として蒸発を含む、
−ホットメルトまたは相変化、インキ賦形剤は噴出温度では液体であるが室温では固体であり、乾燥は固化により代替される、
−紫外線硬化性、乾燥は重合により代替される。
【００７６】
　インキジェットインキ中に存在する着色剤は、インキ流体中に分子的に溶解する染料、例えばインキ受容体中にカチオン性媒染剤により結合される酸染料、であるか、またはそれらはインキ流体中に微細に分散される顔料でありうる。
【００７７】
　第一の態様の段階（３）および（４）によると、以上で説明された硬化可能な、好ましくは紫外線硬化可能な、ワイス組成物が予め決められたパターンで像が与えられた受容層の頂部に適用され、そして好ましくは紫外線により硬化して、その予め決められたパターンの下にある層を非透明のままにする。パターンの下で非透明性を得るための一方法は、ワニス組成物をそれが受容層中に実質的に浸透しる前に硬化することによる。別の方法は、受容層中に浸透可能であるが顔料の屈折率とは充分異なる屈折率を有するため受容層を透明にさせえないワニスを選択することである。
【００７８】
　ここでも、情報担体を複数のＩＤカードに切断しようとする場合には、ワニスの適用および硬化は情報担体の複数の領域上で記録機中で場合により防護印刷および個人情報よりなるすでに存在する複数の異なる製品を用いて繰り返される。
【００７９】
　段階（５）によると、このようにして得られた集合体を、硬化可能なラッカー組成物、好ましくは以上で説明した紫外線硬化可能なもの、のコーティング、印刷、噴霧または噴射により全体的に被覆する。第一の態様によると、このラッカーはワニスの予め決められたパターンに被覆されていない受容層の全ての領域に浸透することができる。ラッカーによる浸透でこれらの領域は徐々に透明に変化する。前に説明したように、受容体中のラッカー組成物および顔料の屈折率の合致が良好であればあるほど透明性は良好である。その結果、ワニスの予め決められたパターンは透明な背景上に非透明なウォーターマークを形成する。このウォーターマークはいずれかの形態、例えば具象デザインもしくは英数字、または幾何学的形状、または抽象デザイン、を有することができる。最後に、段階（６）で、このようにして得られた集合体を第二硬化段階、好ましくは紫外線硬化、にかける。
【００８０】
　好ましい態様では、この方法は最終的な硬化段階の前に集合体の頂部に保護箔を積層する段階（５）および（６）の間で行なわれる追加段階（５ビス（５ｂｉｓ））を含んでなる。
【００８１】
　紫外線硬化用の装置は当業者に既知でありそして市販されている。例えば、硬化は電極を有するかもしくは有していない中圧水銀蒸気ランプまたはパルスキセノンランプを用いて進行する。これらの紫外線源には普通は、生成したオゾンおよび場合により窒素流を除去して照射処理中に硬化させようとする生成物の表面から空気を除外する装置である冷却装置が装備されている。２００−４００ｎｍの領域中の４０〜２４０Ｗ／ｃｍの強度が普通使用される。市販の紫外線中圧無電極水銀蒸気ランプの例は、英国、フュージョン・ＵＶ・システムズ・リミテッド（Ｆｕｓｉｏｎ　ＵＶ　ｓｙｓｔｅｍｓ　Ｌｔｄ．）のモデルＶＰＳ／Ｉ６００硬化システムである。パルスキセノンフラッシュランプは、ドイツ、ニュルチンゲンのＩＳＴ・ストラーレンテクニク・ＧｍｂＨ（ＩＳＴ　Ｓｔｒａｈｌｅｎｔｅｃｈｎｉｋ　ＧｍｂＨ）から市販されている。フージョンモデルの使用は、各々がその特異的な紫外線発光スペクトルを有する金属ハライド投与Ｈｇ蒸気またはＸｅＣｌエキシマーランプを使用する可能性も有する。これにより、硬化組成物の調合におけるより高い自由度が可能になり、最も適する分光特性を有するランプを用いるとより効率的な硬化が可能である。
【００８２】
　硬化の結果として、受容層の付着力および受容層と支持体との間の接着力は強く改良され、それにより情報担体は機械的および化学的影響に対して強く耐性になるため、情報担体は不正に対して防護される。
【００８３】
　ワニスによる受容体の実質的な非浸透およびラッカーによる充分な浸透は、浸透時間および／または組成物の粘度を調節することにより、実現しうる。最初の場合には、ワニスの適用とその硬化との間の時間はワニスが実質的に浸透できないほど短いがラッカーは浸透するのに充分な時間となるように選択される。ワニスとラッカーとの間のそのような浸透速度の差は、例えば、使用するラッカーのものより有意に高い粘度を有するワニスを使用することにより、実現できた。また、使用される粒子インキタイプの親和性も浸透速度にある役割を演ずる。例えば、疎水性の油をベースとしたインキは、水性の親水性インキより、ゆっくりと明らかに親水性の受容層、例えばシリカを含有する層、の中に浸透するであろう。
【００８４】
　本発明の第二の態様では、第一の態様に比べてネガ像（ｎｅｇａｔｉｖｅ　ｉｍａｇｅ）が得られる。この第二の態様によると、記載の順序で、
（１´）（ｉ）場合により防護印刷で予備印刷されていてもよい硬質シートまたはウェブ支持体並びに（ｉｉ）顔料および結合剤を含んでなる多孔性の不透明な受容層を含んでなる二層集合体を準備し、
（２´）デジタル式に貯蔵された情報をこの多孔性受容層の上に印刷し、
（３´）この受容層の頂部に予め決められたパターンで硬化可能なワニスを、印刷、噴霧または噴射により、適用し、それによりこのワニスがこの受容層に浸透し、それにより透明なパターンを作成し、
（４´）浸透後に、このようにして得られた集合体を硬化段階にかけ、
（５´）このようにして得られた集合体を、コーティング、印刷、噴霧または噴射により、硬化可能なラッカーで全体的に被覆し、
（６´）このようにして得られた集合体を第二硬化段階にかけ、それによりワニスが浸透したパターンを透明のままにし且つ実質的に透明なウォーターマークを形成し、そして像担体の他の部分を不透明のままにする
段階を含んでなる、情報の担体を製造する方法が提供される。
【００８５】
　理解できるように、この態様では、透明なウォーターマークが不透明な背景上で得られ、それは第一の態様で得られるもの、すなわち透明な背景上の不透明なウォーターマーク、とは逆である。
【００８６】
　不透明な背景は、受容層中に浸透可能であるが顔料の屈折率とははるかに異なる屈折率を有するために受容層を透明にさせえないラッカーを選択することにより、実現される。
【００８７】
　背景を不透明に保つための別の方法は、ラッカー組成物をそれが受容層中に実質的に浸透しうる前に硬化することによる。ワニスおよびラッカーの各々の浸透作用は第一の態様に比べて逆である。この作用もワニスおよびラッカーの粘度および親水性により調節される。
【００８８】
　第一の態様に関するものと同様な所見が、全てが記録機中で、場合により存在する防護印刷の一定のパターン、個人情報およびウォーターマークパターンに従い複数の製品に対して互いに繰り返し行うことができる。この好ましい態様では、この方法は好ましくは完成した集合体を既知の切断手段により各々が場合により存在する防護印刷、ウォーターマーク、および個人情報を有する複数のＩＤカードのセットに切断する追加段階（７）または（７´）を含んでなる。ほとんどのタイプのＩＤカードは現在８５．６ｍｍ×５４．０ｍｍ×０．７６ｍｍの標準寸法を有する。この最終的厚さは、１つもしくはそれ以上の重合体箔、例えばＰＶＣ箔、の熱積層により、得られうる。完成したＩＤカードは、身分証明カード、保障カード、運転免許カード、社会保障カード、銀行カード、会員カード、時間記録カード、支払いカードおよびクレジットカードとして機能しうる。
【００８９】
　上記の特徴とは別に、完成したＩＤカードは追加の保証要素または情報担体、例えばホログラム、磁気片、またはチップを含んでなることができる（「スマートカード」）。
【００９０】
　別の態様では、受容層は透明でありそしてワニスの浸透によりまたはラッカーの浸透により実質的に不透明にされることができ、ラッカーまたはワニスがそれぞれ受容層の透明性に影響を与えないことを保証している。成分の屈折率に関しても同じ考察がこれらの態様では適用される。
【００９１】
　本発明を次に下記の実施例により説明するが、それらに限定されない。
【実施例１】
【００９２】
　下記の成分：
−１８．７ｇのシリカであるＳＩＰＥＲＮＡＴ５７０（デグッサ・カンパニー）
−２．７ｇのシラノール改質ポリビニルアルコールであるＰＯＶＡＬ　Ｒ−３１０９（クラレ株式会社）
−１．７ｇのＣＡＴ−ＦＬＯＣ　Ｔ２（カルゴン・ヨーロッパＮ．Ｖ．（Ｃａｌｇｏｎ　Ｅｕｒｏｐｅ　Ｎ．Ｖ．））
−０．０３％の殺生物剤
−０．０３％のクエン酸
−５５．１４ｇの水
を混合することにより分散液Ａを製造した。
【００９３】
　この分散液を使用して下記のインキ受容体組成物：
−９．４ｇの水
−９．９ｇのコポリ（エチレン−酢酸ビニル）ラテックスであるＶＩＮＮＡＰＡＳ　ＥＰ１（エアー・プロダクツ・アンド・ケミストリー）、水中５０％分散液
−０．４ｇのポリ（ジアリルジメチルアンモニウムクロリド）であるＣＡＴ　ＦＬＯＣ−Ｔ２（カルゴン・ヨーロッパＮ．Ｖ．）
−７８．３ｇの分散液Ａ
−２ｇの界面活性剤であるセチルトリメチルアンモニウムブロミド
を製造した。
【００９４】
　このようにして製造されたインキ受容体組成物を、防護印刷として機能する徐々に変化する色パターンでドリオグラフィー印刷により予め印刷された１６５μｍの厚さを有する白色の透明なポリ塩化ビニルの上にコーティングした。このインキ受容層の湿潤コーティング厚さは６０μｍであった。乾燥後に、デジタル式に貯蔵された写真、名前、住所、誕生日、誕生場所、身分証明番号のような個人情報のセットをＥＰＳＯＮ　ＳＴＹＬＵＳ　ＣＯＬＯＲ　９００インキジェット印刷機によりインキ受容層に印刷した。得られた像を含有する集合体を次に局部的に、予め決められたパターンで、例えばデザインの形状で、アクゾ・ノベル（Ａｋｚｏ　Ｎｏｂｅｌ）紫外線スクリーンワニスＵＶ０００１００−０３（２０℃における粘度６５０ｍＰａ．ｓ）を有する記録機の中でスクリーン印刷技術により２回重複印刷した。１２０メッシュ／ｃｍのＮＢＣモノフィラメントポリエステルスクリーンを使用した。パターンの局部的印刷直後に、ワニスが実質的にインキ受容層に浸透しうる前に、集合体を紫外線に露出し、それによりパターンの領域を硬化させた。硬化は、ＶＰＳ／１６００ＵＶランプ（２４０Ｗ／ｃｍ−速度２０ｃｍ／ｓ）が備えられたＤＲＳＥ−１２０により行なわれた。次の段階で、集合体を下記の組成：
−３４．４％のアミノ改質ポリエステルアクリレートオリゴマーであるＣＲＡＹＮＯＲ　５０１（＝ＣＮ５０１）（サルトマー・カンパニーから）
−５１．６％のジプロピレングリコールジアクリレート（ＤＰＧＤＡ）（サルトマー・カンパニーからのＳＲ−５５０８）
−２％の酢酸エチル
−２％のメチルヒドロキノンのＣＮ５０１／ＳＲ−５０８　４０／６０中１０％溶液
−１０％の光開始剤であるＩＲＧＡＣＵＲＥ　９０７（チバ−ガイギー・カンパニー）
を有する紫外線硬化可能なラッカーでコーティングナイフにより一体的に被覆した。
【００９５】
　予め紫外線スクリーンワニスが印刷されなかった場所でのみ、全体的にコーティングされた紫外線硬化可能なラッカーは不透明なインキ受容層中に浸透することができそして適用から約１分以内にそれを透明にした。次に、透明な保護ポリエチレンテレフタレート（ＰＥＴ）箔を集合体の頂部に積層した。全体的な紫外線硬化はＶＰＳ／１６００ＵＶランプ（２４０Ｗ／ｃｍ−速度２０ｃｍ／ｓ）が備えられたＤＲＳＥ−１２０コンベアーにより行なわれた。
【００９６】
　下にあるドリオグラフィー防護印刷は、パターン通りに紫外線スクリーン印刷されたワニスが存在しない場合にのみ、明白に現れた。硬化したワニスにより製造された非透明デザインがウォーターマークを出現させた。
【実施例２】
【００９７】
　実施例１に記載された通りにして、防護印刷として機能する徐々に変化する色パターンでドリオグラフィー印刷により予め印刷された１６５μｍの厚さを有する白色の透明なポリ塩化ビニルをインキ受容層組成物でコーティングした。このインキ受容層の湿潤コーティング厚さは６０μｍであった。乾燥後に、デジタル式に貯蔵された個人情報のセット（写真、名前および住所、誕生日および誕生場所、身分証明番号など）をＥＰＳＯＮ　ＳＴＹＬＵＳ　ＣＯＬＯＲ　９００インキジェット印刷機によりインキ受容層に印刷した。
【００９８】
　得られた像を含有する集合体を次に、充分に厚いワニス層を得るために、パターン通りに記録機の中で紫外線硬化可能なインキ噴射可能ワニスを５回重複印刷した。紫外線硬化可能なインキ噴射可能ワニスの組成：　
−３４．４％のアミノ改質ポリエステルアクリレートオリゴマーであるＣＲＡＹＮＯＲ　５０１（＝ＣＮ５０１）（サルトマー・カンパニーから）
−５１．６％のジプロピレングリコールジアクリレート（ＤＰＧＤＡ）（サルトマー・カンパニーからのＳＲ−５５０８）
−２．００％の酢酸エチル
−２．００％のメチルヒドロキノンのＣＮ５０１／ＳＲ−５０８　４０／６０中１０％溶液
−１０％の光開始剤であるＩＲＧＡＣＵＲＥ　９０７（チバ−ガイギー・カンパニー）。
【００９９】
　ワニス組成物の粘度は２０℃において１７ｍＰａ．ｓであった。Ｓｐｅｃｔｒａ　２５６　ＵＶ圧電印刷ヘッド（９２ｄｐｉ−ヘッド電圧１５５Ｖ−噴射周波数２ｋＨｚ）をインキ受容体組成物上の紫外線硬化可能なワニス像の連続的印刷用に使用した。噴射された紫外線ワニスは不透明なインキ受容層中に浸透することができそしてそれをパターン通りに透明にした。
【０１００】
　紫外線硬化可能なワニスがインキジェット受容体上にパターン通りに噴射されてから２分後に、集合体をＶＰＳ／１６００ＵＶランプ（２４０Ｗ／ｃｍ−速度２０ｃｍ／ｓ）が備えられたＤＲＳＥ−１２０により紫外線にあてた。
【０１０１】
　次の段階で、集合体をアクゾ・ノベルインキＵＶＦ００１０６−４０５紫外線硬化可能なフレキソラッカー（２０℃における粘度２２０ｍＰａ．ｓ）でコーティングナイフにより６０μｍのコーティング厚さで一体的に被覆し、直ちに透明な保護ＰＥＴ−箔（厚さ１００μｍ）を紫外線硬化可能なラッカー層の頂部に積層した。積層直後に、得られた層集合体を上記と同じ方法で硬化した。完全な硬化を得るためには、２回実施が必要であった。コーティング段階および紫外線硬化段階の間の時間経過は最大約１５秒間であった。
【０１０２】
　紫外線硬化可能なワニスが予め噴射された場所でのみ、インキ受容層は透明にされた。
【０１０３】
　下にあるドリオグラフィー防護印刷は、パターン通りにインキ噴射された紫外線硬化可能なワニスが存在した領域でのみ、明白に現れ、それによりウォーターマークが作成された。
【０１０４】
　本発明を詳細に記述してきたが、添付されている請求の範囲で定義された発明の範囲から逸脱せずに多くの改変を行なえることは当業者には明らかになるであろう。